(57)【要約】  【課題】  艶出し効果を発揮すると共に、紫外線による劣化を防止することができる艶出し剤組成物を提供すること。  【解決手段】  艶出し剤組成物は、艶出し成分及び艶出し成分に−１５℃〜４０℃で溶解可能な紫外線吸収剤を艶出し成分に対して０．５質量％以上含むか、あるいは、使用温度で液状である紫外線吸収剤を含む。ここで、使用温度で液状である紫外線吸収剤は、艶出し成分に対して０．５質量％以上含有することが好ましい。本発明に使用される艶出し成分は、耐水性を有することが好ましい。【選択図】        なし【特許請求の範囲】
【請求項１】
艶出し成分及び該艶出し成分に−１５℃〜４０℃で溶解可能な紫外線吸収剤を該艶出し成分に対して０．５質量％以上含むか、あるいは、使用温度で液状である紫外線吸収剤を含むことを特徴とする艶出し剤組成物。
【請求項２】
前記使用温度で液状である紫外線吸収剤が、艶出し剤組成物中、０．３質量％〜１００質量％含有されていることを特徴とする請求項１記載の艶出し剤組成物。
【請求項３】
前記使用温度で液状である紫外線吸収剤が、艶出し剤組成物中、０．５質量％〜９８質量％含有されていることを特徴とする請求項１記載の艶出し剤組成物。
【請求項４】
前記使用温度で液状である紫外線吸収剤の他に、さらに艶出し成分を含有することを特徴とする請求項１から３のいずれか１項記載の艶出し剤組成物。
【請求項５】
前記艶出し成分を２質量％〜９５質量％、前記使用温度で液状である紫外線吸収剤を０．５質量％〜９８質量％配合することを特徴とする請求項４記載の艶出し剤組成物。
【請求項６】
前記艶出し成分が耐水性を有することを特徴とする請求項１又は５記載の艶出し剤組成物。
【請求項７】
前記艶出し成分がオルガノポリシロキサンであることを特徴とする請求項１、５、６のいずれか１項記載の艶出し剤組成物。
【請求項８】
前記艶出し成分がメチルフェニルシリコーンオイルであることを特徴とする請求項１、５、６のいずれか１項記載の艶出し剤組成物。
【請求項９】
前記艶出し成分がジメチルシリコーンオイルであることを特徴とする請求項１、５、６のいずれか１項記載の艶出し剤組成物。
【請求項１０】
前記艶出し成分に常温で溶解可能な紫外線吸収剤が、２−ヒドロキシ−４−ｎ−オクトキシベンゾフェノン、２−エチルヘキシル−４−メトキシシンナメート、２−（２Ｈ−ベンゾトリアゾール−２−イル）−６−ドデシル−４−メチルフェノール、２，２’、４，４’−テトラヒドロキシベンゾフェノン、２，２’−ジヒドロキシ−４，４’−ジメトキシ−５，５’−ジスルフォベンゾフェノン二ナトリウム、３−（２Ｈ−ベンゾトリアゾール−２−イル）−５−（１，１−ジメチルエチル）−４−ヒドロキシ−ベンゼンプロピオン酸の炭素数７〜９のアルキルエステル、及び、２−エチルヘキシル−２−シアノ−３，３−ジフェニルアクリレートからなる群から選ばれる少なくとも１つであることを特徴とする請求項１、６、７、８、９のいずれか１項記載の艶出し剤組成物。
【請求項１１】
紫外線カット率が４５％以上であることを特徴とする請求項１から１０のいずれか１項記載の艶出し剤組成物。
【発明の詳細な説明】
【技術分野】
【０００１】
本発明は、艶出し剤組成物に関し、特に、劣化防止効果を有する艶出し剤組成物に関する。
【背景技術】
【０００２】
自動車タイヤ、フロントパネル、バンパー等のゴムや塗装部分は、常に紫外線に晒されており、徐々に劣化することが知られている。そこで、紫外線の劣化を防ぐために、艶出し剤に紫外線吸収剤を配合することが行われている。
【０００３】
しかしながら、従来の艶出し剤では、実使用において十分な紫外線吸収効果が発揮されておらず、十分な劣化防止効果を期待することができないというのが現状である。また、十分な紫外線吸収効果を得ようとして、紫外線吸収剤を多量に含有させた艶出し剤では、対象物の表面に透明な膜を形成することができず、外観を損なうことになった。
【０００４】
【特許文献１】特開平９−１２５００９号公報
【発明の開示】
【発明が解決しようとする課題】
【０００５】
そこで、本発明は上記点に鑑みなされたものであり、その目的は、艶出し効果を発揮することができると共に、紫外線による劣化を防止することができる艶出し剤組成物を提供することにある。
【課題を解決するための手段】
【０００６】
本発明の艶出し剤組成物は、艶出し成分及び該艶出し成分に−１５℃〜４０℃で溶解可能な紫外線吸収剤を該艶出し成分に対して０．５質量％以上含むか、あるいは、使用温度で液状である紫外線吸収剤を含むことを特徴とする。
【０００７】
ここで、前記使用温度で液状である紫外線吸収剤は、艶出し剤組成物中、０．３質量％〜１００質量％含有されていることができる。
【０００８】
本発明においては、前記使用温度で液状である紫外線吸収剤の他に、さらに艶出し成分を含有することができる。
この場合には、前記艶出し成分を２質量％〜９５質量％、前記使用温度で液状である紫外線吸収剤を０．５質量％〜９８質量％配合することが好ましい。ただし、艶出し剤成分と紫外線吸収剤の合計が１００質量％である。
【０００９】
本発明において使用される艶出し成分は、耐水性を有することが好ましい。
前記艶出し成分は、オルガノポリシロキサンであることが好ましく、特に、メチルフェニルシリコーンオイル又はジメチルシリコーンオイルであることが好ましい。
【００１０】
前記艶出し成分に常温で溶解可能な紫外線吸収剤は、２−ヒドロキシ−４−ｎ−オクトキシベンゾフェノン、２−エチルヘキシル−４−メトキシシンナメート、２−（２Ｈ−ベンゾトリアゾール−２−イル）−６−ドデシル−４−メチルフェノール、２，２’、４，４’−テトラヒドロキシベンゾフェノン、２，２’−ジヒドロキシ−４，４’−ジメトキシ−５，５’−ジスルフォベンゾフェノン二ナトリウム、３−（２Ｈ−ベンゾトリアゾール−２−イル）−５−（１，１−ジメチルエチル）−４−ヒドロキシ−ベンゼンプロピオン酸の炭素数７〜９のアルキルエステル、及び、２−エチルヘキシル−２−シアノ−３，３−ジフェニルアクリレートからなる群から選ばれる少なくとも１つであることが好ましい。
【００１１】
紫外線カット率が４５％以上であることを特徴とする請求項１から１０のいずれか１項記載の艶出し剤組成物。
【発明の効果】
【００１２】
本発明によれば、艶出し効果を発揮すると共に、紫外線による劣化を防止することができる艶出し剤組成物を提供することができる。
【発明を実施するための形態】
【００１３】
本発明の艶出し剤組成物は、艶出し成分と、この艶出し成分に常温で溶解可能な紫外線吸収剤とを含んでおり、かつ、紫外線吸収剤は艶出し成分に対して０．５質量％以上である。あるいは、本発明の艶出し剤組成物は、使用温度で液状である紫外線吸収剤を含んでいる。なお、本発明において、「使用温度で液状」とは艶出し剤組成物を使用する際の温度において液状であることを意味するが、例えば、−１５℃〜＋４０℃で液状であることが好ましい。
【００１４】
本発明に用いられる艶出し成分としては、例えば、ジメチルシリコーン、メチルフェニルシリコーン、メチルハイドロジェンシリコーン、アミノ変性シリコーン、エポキシ変性シリコーン、エポキシポリエーテル変性シリコーン、カルボキシル変性シリコーン、カルボキシルポリエーテル変性シリコーン、アルコール変性シリコーン、アルキル変性シリコーン、アルキルアラルキル変性シリコーン、アルキルアラルキルポリエーテル変性シリコーン、ポリエーテル変性シリコーン、フッ素変性シリコーン等のシリコーン類、フェニルメチル系レジン、メチル系レジン、変性系レジン等のレジン類、ポリオレフィン系樹脂、ビニル系樹脂、ポリエステル系樹脂、アクリル系樹脂、エポキシ系樹脂、ウレタン系樹脂等の樹脂類、陰イオン活性剤、陽イオン活性剤、非イオン活性剤、両性活性剤等の表面活性剤類、ポリビニルピロリドン、ポリビニルアルコール、ポリエーテル共重合体、ポリアクリルアミド、ポリアクリル酸等の合成高分子類、パラフィン、グリコール類、高級アルコール類、ワックス類、透明ゴム類等が挙げられる。
【００１５】
艶出し成分としては、耐水性を有するものを使用することが好ましい。耐水性を有するものを使用すれば、屋外に設置されたり放置されても、雨等によって艶出し剤組成物を適用した対象物から皮膜が簡単に流れ落ちることがなく、艶出し効果及び紫外線劣化防止効果を持続させることができる。
【００１６】
本発明に好ましく使用される艶出し成分としては、オルガノポリシロキサン、特に、メチルフェニルシリコーンオイル、ジメチルシリコーンオイル等を用いることが好ましい。例えばシリコーンオイルとしては、信越化学工業株式会社製の、商品名「ＫＦ５０−１０００」、商品名「ＫＦ９６−１００」、商品名「ＫＦ９６−１０００」、商品名「９６−３０００」等を商業的に入手することができる。
【００１７】
本発明に用いられる紫外線吸収剤としては、サリチル酸系、ベンゾフェノン系、ベンゾトリアゾール系、シアノアクリレート系等の紫外線吸収剤が挙げられる。例えば、２−ヒドロキシ−４−ｎ−オクトキシベンゾフェノン、２−エチルヘキシル−４−メトキシシンナメート、２−（２Ｈ−ベンゾトリアゾール−２−イル）−６−ドデシル−４−メチルフェノール、２，２’、４，４’−テトラヒドロキシベンゾフェノン、２，２’−ジヒドロキシ−４，４’−ジメトキシ−５，５’−ジスルフォベンゾフェノン二ナトリウム、３−（２Ｈ−ベンゾトリアゾール−２−イル）−５−（１，１−ジメチルエチル）−４−ヒドロキシ−ベンゼンプロピオン酸の炭素数７〜９のアルキルエステル、２−エチルヘキシル−２−シアノ−３，３−ジフェニルアクリレート等を用いることができる。これらは、単独でも、あるいは２種以上を併用することもできる。なお、これらの紫外線吸収剤として、商品名「ケミソープ１２」（ケミプロ化成株式会社製）、商品名「ユビナールＤ−５０」（ＢＡＳＦ社製）、商品名「ユビナールＭＣ８０」（ＢＡＳＦ社製）、商品名「ユビナールＤＳ４９」（ＢＡＳＦ社製）、商品名「ユビナール３０３９」（ＢＡＳＦ社製）、商品名「チヌビン５７１」（チバ・スペシャリティー・ケミカルズ社製）、商品名「チヌビン９９−２」（チバ・スペシャリティー・ケミカルズ社製）、商品名「チヌビン３８４−２」（チバ・スペシャリティー・ケミカルズ社製）等を市販品として入手することができる。
【００１８】
本発明の艶出し剤組成物が艶出し成分と紫外線吸収剤とを含む場合には、これらの組み合わせが重要である。例えば、２−ヒドロキシ−４−ｎ−オクトキシベンゾフェノンとメチルフェニルシリコーンオイル（例えば、「ケミソープ１２」と「ＫＦ５０−１０００」）、２−エチルヘキシル−４−メトキシシンナメートとメチルフェニルシリコーンオイル（例えば、「ユビナールＭＣ８０」と「ＫＦ５０−１０００」）、２−エチルヘキシル−４−メトキシシンナメートとジメチルシリコーンオイル（例えば、「ユビナールＭＣ８０」と「ＫＦ９６−１０００」）、２−（２Ｈ−ベンゾトリアゾール−２−イル）−６−ドデシル−４−メチルフェノールとジメチルシリコーンオイル（例えば、「チヌビン５７１」と「ＫＦ９６−１０００」）、２，２’、４，４’−テトラヒドロキシベンゾフェノンと１，３ブチレングリコールと水（例えば、「ユビナールＤ−５０」と、１，３ＢＧと、水）、２，２’−ジヒドロキシ−４，４’−ジメトキシ−５，５’−ジスルフォベンゾフェノン二ナトリウムと澱粉と非イオン界面活性剤と水（例えば、「ユビナールＤＳ４９」と、澱粉と、「ノニポール１３０」と、水）等が好ましいものとして挙げられる。ただし、艶出し剤組成物としてほぼ液体状態にすることができる組み合わせであれば、これらに限定されるものではない。
【００１９】
本発明において、使用温度で液状の紫外線吸収剤を使用する場合には、艶出し成分を配合してもよいが、紫外線吸収剤自体がツヤを付与することができるものである場合には艶出し成分を配合しなくても良く、したがって紫外線吸収剤１００質量％からなる艶出し剤組成物でもよい。なお、艶出し成分を更に配合する場合には、艶出し成分を２質量％〜９５質量％、使用温度で液状である紫外線吸収剤を０．５質量％〜９８質量％配合することが好ましい。ただし、艶出し成分及び紫外線吸収剤の合計質量が１００質量％となるように配合する。使用温度で液状である紫外線吸収剤は、艶出し剤組成物中、０．３質量％〜１００質量％含有することが好ましく、０．５質量％〜９８質量％であることが更に好ましい。
【００２０】
なお、常温で液状である紫外線吸収剤は市販されている。しかしながら、従来の艶出し剤組成物には、紫外線吸収剤を少量含有させるという技術思想はあるが、本願発明のように、紫外線吸収剤自体が艶出し剤組成物であるという技術思想は全くなかった。したがって、この点において本願発明は画期的な技術思想を導入したものであると言える。
【００２１】
このような紫外線吸収剤としては、メチル３−（３−（２Ｈ−ベンゾトリアゾール−２−イル）−５−ｔｅｒｔ−ブチル−４−ヒドロキシフェニル）プロピオネートとポリエチレングリコール３００の反応生成物、２−（２Ｈ−ベンゾトリアゾール−２−イル）−６−ドデシル−４−メチルフェノール、オクチル−３−[３−ｔ−ブチル−４−ヒドロキシ−５−（５−クロロ−２Ｈ−ベンゾトリアゾール−２−イル）フェニル]プロピロネート、下記式（１）で示される化合物と１−メトキシ−２−プロピルアセテートとからなる紫外線吸収剤、Ｈ（ＯＣＨ２ＣＨ２）６−７ＯＨとα−[３−[３−（２Ｈ−ベンゾトリアゾール−２−イル）−５−（１，１−ジメチルエチル）−４−ヒドロキシフェニル]−１−オキソプロピル]−ω−ヒドロキシポリ（オキソ−１，２−エタンジイル）とα−[３−[３−（２Ｈ−ベンゾトリアゾール−２−イル）−５−（１，１−ジメチルエチル）−４−ヒドロキシフェニル]−１−オキソプロピル]−ω−[３−[３−（２Ｈ−ベンソトリアゾール−２−イル）−５−（１，１−ジメチルエチル）−４−ヒドロキシフェニル]−１−オキソプロポキシ]ポリ（オキシ−１，２−エタンジイル）とからなる紫外線吸収剤、２−エチルヘキシル−２−シアノ−３，３−ジフェニルアクリレート、２−エチルヘキシル−４−メトキシシンナメート等が挙げられる。なお、これらは単独で使用しても良いし、あるいは２種以上を併用してもよい。
【００２２】
【化１】
2005171041.tif 000002
【００２３】
このような紫外線吸収剤として、商品名「チヌビン２１３」（チバ・スペシャリティー・ケミカルズ社製）、商品名「チヌビン５７１」（チバ・スペシャリティー・ケミカルズ社製）、商品名「チヌビン１０９」（チバ・スペシャリティー・ケミカルズ社製）、商品名「チヌビン９９−２」、商品名「チヌビン３８４−２」（チバ・スペシャリティー・ケミカルズ社製）、商品名「チヌビン１１３０」（チバ・スペシャリティー・ケミカルズ社製）、商品名「ユビナール３０３９」（ＢＡＳＦ社製）、商品名ユビナールＭＣ８０」（ＢＡＳＦ社製）等を商業的に入手することができる。
【００２４】
近年においては、艶出し剤組成物に対して、十分な紫外線カット効果を有することが望まれている。例えば、紫外線カット効果が４５％以上であることが必要であり、５０％以上であることが好ましく、６０％以上であることが更に好ましい。本発明の構成の艶出し剤組成物によれば、紫外線カット効果が６０％以上を実現することができるのである。
【００２５】
本発明の艶出し剤組成物には、本発明の効果を阻害しない範囲内で他の成分を含んでいてもよい。このような他の成分としては、例えば、界面活性剤類、水、溶剤類、酸化防止剤、光安定剤、着色剤、香料、防腐剤、酸、アルカリ等が挙げられる。
本発明の艶出し剤組成物は、油性でも水性でもよく、また、溶解タイプでも乳化タイプでもよい。
【００２６】
本発明の艶出し剤組成物は、例えば、自動車用タイヤ、自動車のフロントパネルやバンパー、家具、敷物、屋外に配置される家具や電気製品や備品、屋外照明灯、配線、門扉等の器具、公園等に設置される遊具等のゴム、樹脂、塗装部分に適用することができる。
【００２７】
本発明の艶出し剤組成物は、上記対象物の表面に皮膜を形成して使用する。皮膜は、艶出し剤組成物を、例えば塗布等することによって形成される。塗布の方法としては、任意の方法を使用することができ、例えば、エアゾール、ハンドスプレー等によるスプレー法、布、紙、スポンジ、はけ等を使用する方法等が挙げられる。
【実施例】
【００２８】
以下に、実施例を示して本発明を具体的に説明するが、これらにより本発明は何ら制限を受けるものではなく、本発明の技術的範囲を逸脱しない範囲内で種々の応用が可能である。
【００２９】
（実施例１）
表１に示すように、紫外線吸収剤として、商品名「ユビナールＤ−５０」（ＢＡＳＦ社製）を０．５質量％、１，３ブチレングリコール（ダイセル化学工業株式会社製）を５０質量％、水を４９．５質量％混合、攪拌して、艶出し剤組成物を作製した。ただし、必要に応じて、加熱攪拌を行った。得られた艶出し剤組成物について、下記の評価を行った。その結果を表１に示す。
【００３０】
評価方法：
（１）皮膜の表面状態
艶出し剤組成物を、７５ｍｍ×７５ｍｍの大きさのゴム板に、揮発残分が０．２ｇとなるように刷毛で塗布し、必要に応じて乾燥させて皮膜を形成した。この皮膜の表面状態を目視し、以下の基準に従って評価を行った。すなわち、皮膜全体に均一にツヤが認められた場合を記号「○」、結晶が析出していたり、ツヤにムラが認められた場合には記号「×」で示した。
【００３１】
（２）紫外線カット率
艶出し剤組成物を、７５ｍｍ×７５ｍｍの大きさのガラス板に、揮発残分が０．２ｇとなるように刷毛で塗布し、必要に応じて乾燥させて皮膜を形成した。この皮膜付きのガラス板について、分光光度計（Ｕ−２０００型ダブルビーム分光光度計、株式会社日立製作所製）を用いて測定を行い、波長３２０ｎｍのカット率を求めた。
【００３２】
（３）紫外線吸収剤の溶解性
得られた艶出し剤組成物中に、結晶などの沈殿物があるか否かを目視判定し、沈殿物がないものを記号「○」、沈殿物があるものを記号「×」で示した。
【００３３】
（４）光沢度
上記（１）皮膜の表面状態の評価に使用した「ゴム板上に形成した皮膜」について、光沢度計（「ＧＲＯＳＳ  ＣＨＥＣＫＥＲ  ＩＧ−３２０」、株式会社堀場製作所製）を用いて光沢度を測定した。
【００３４】
（５）耐水性
上記（１）皮膜の表面状態の評価において使用した「皮膜を形成したゴム板」を、８０度の傾斜角度で立てかけて、この皮膜表面に２ｍの高さからシャワーで水を３５ｍｌ／ｍｉｎの条件で降りかけて、０．５分、１．５分、３．５分、７分経過した時点で、上記（４）光沢性の評価と同様にして、それぞれ光沢度を測定した。ただし、評価としては、測定した光沢度が、水を振りかける前の状態の光沢度（初期値）の半分以下になった時の経過時間で示した。
【００３５】
（実施例２〜１７）
実施例１において、配合を表１及び表２に示すように、それぞれ変更した以外は実施例１と同様にして、艶出し剤組成物を作製した。得られた艶出し剤組成物について、実施例１と同様に評価を行った。その結果を表１及び表２に示す。
ただし、実施例２〜１７において使用した材料は下記に示すものを用いた。
配合材料：
・紫外線吸収剤（２−ヒドロキシ−４−ｎ−オクトキシベンゾフェノン）として、商品名「ケミソープ１２」（ケミプロ化成株式会社製）
・紫外線吸収剤として、商品名「ユビナールＤ−５０」（ＢＡＳＦ社製）
・紫外線吸収剤（２−エチルヘキシル−４−メトキシシンナメート）として、商品名「ユビナールＭＣ８０」（ＢＡＳＦ社製）
・紫外線吸収剤として、商品名「ユビナールＤＳ４９」（ＢＡＳＦ社製）
・紫外線吸収剤（２−エチルヘキシル−シアノ−３，３−ジフェニルアクリレート）として、商品名「ユビナール３０３９」（ＢＡＳＦ社製）
・紫外線吸収剤（３−（２Ｈ−ベンゾトリアゾール−２−イル）−５−（１，１−ジメチルエチル）−４−ヒドロキシ−ベンゼンプロピオン酸の炭素数７〜９のアルキルエステル）として、商品名「チヌビン９９−２」又は「チヌビン３８４−２」（チバ・スペシャリティ・ケミカル社製）
・紫外線吸収剤（２−（２Ｈ−ベンゾトリアゾール−２−イル）−６−ドデシル−４−メチルフェノール）として、商品名「チヌビン５７１」（チバ・スペシャリティ・ケミカル社製）
・メチルフェニルシリコーンオイルとして、商品名「ＫＦ５０−１０００」（信越化学工業株式会社製）
・ジメチルシリコーンオイルとして、信越化学工業株式会社製の商品名「ＫＦ９６−１００」、「ＫＦ９６−１０００」、「ＫＦ９６−３０００」
・１，３ＢＧ（ダイセル化学工業株式会社製）
・でんぷん；試薬一級（昭和化学社製）
・非イオン界面活性剤として、商品名「ノニポール１３０」（三洋化成工業株式会社製）
・ヘキサン；一級試薬（純正化学株式会社製）
【００３６】
（比較例１〜８）
実施例１において、配合を表３に示すように、それぞれ変更した以外は実施例１と同様にして、艶出し剤組成物を作製した。
得られた艶出し剤組成物について、実施例１と同様に評価を行った。その結果を表３に示す。
【００３７】
【表１】
2005171041.tif 000003
【００３８】
【表２】
2005171041.tif 000004
【００３９】
【表３】
2005171041.tif 000005
【００４０】
表１〜表３から明らかなように、実施例１〜１７の本発明の艶出し剤組成物は、溶解性が良好であることが確認できた。これらの艶出し剤組成物は、皮膜の表面状態に優れ、紫外線のカット率が６０％以上であって紫外線防止効果も十分であり、かつ、優れた光沢度を有するものであることが分かった。また、実施例２〜６、８〜１０、１３〜１７の艶出し剤組成物は耐水性にも優れていることが分かった。
一方、比較例1〜３、５の艶出し剤組成物は、溶解しておらず、皮膜の表面状態に劣ったものであった。艶出し成分を含まない比較例４は光沢度が低いものであった。また、紫外線吸収剤を含まない比較例６，７は、紫外線カット率が０％であって紫外線防止効果のないものであることが分かった。紫外線防止剤が溶剤のエタノールには溶解するので溶解性は○の評価であるが、艶出し成分には溶解しない比較例８は、乾燥によってエタノールが除去されると紫外線吸収剤が析出して皮膜の表面状態が悪くなる。また、紫外線カット率が１％以下であって、紫外線防止効果に劣ったものであることが分かった。このように、紫外線吸収剤が溶剤に溶解しても、艶出し成分に溶解しない場合には、良好な皮膜と十分な紫外線カット効果は得らないことが分かった。
【００４１】
（実施例１８〜３２、比較例９〜１１）
実施例１において、配合を表４〜表６に示すように、それぞれ変更した以外は実施例１と同様にして、艶出し剤組成物を作製した。得られた艶出し剤組成物について、皮膜の表面状態、紫外線カット効果、光沢度、および、耐水性について、実施例１と同様に評価を行った。その結果を表４〜表６に示す。
ただし、実施例１８〜３２及び比較例９〜１１において使用した材料は下記に示すものを用いた。なお、既述した材料については、記載を省略したものもあるが、実施例１〜１７に列挙した記載を参照されたい。
配合材料：
・紫外線吸収剤（メチル３−（３−（２Ｈ−ベンゾトリアゾール−２−イル）−５−ｔｅｒｔ−ブチル−４−ヒドロキシフェニル）プロピオネートとポリエチレングリコール３００の反応生成物）として、商品名「チヌビン２１３」（チバ・スペシャリティ・ケミカル社製）
・紫外線吸収剤として、チバ・スペシャリティ・ケミカル社製の商品名「チヌビン３８４−２」、「チヌビン１０９」、「チヌビン９９−２」、「チヌビン１１３０」
・紫外線吸収剤（２−エチルヘキシル−４−メトキシシンナメート）として、商品名「ユビナールＭＣ８０」（ＢＡＳＦ社製）
・紫外線吸収剤（２−エチルヘキシル−２−シアノ−３，３−ジフェニルアクリレート）として、商品名「ユビナール３０３９」（ＢＡＳＦ社製）
・紫外線吸収剤として、商品名「ユビナールＤＳ４９」（ＢＡＳＦ社製）
・紫外線吸収剤（２−（２Ｈ−ベンゾトリアゾール−２−イル）−６−ドデシル−４−メチルフェノール）として、商品名「チヌビン５７１」（チバ・スペシャリティ・ケミカルズ社製）
・メチルフェニルシリコーンオイルとして、商品名「ＫＦ５０−１０００」（信越化学工業株式会社製）
・ジメチルシリコーンオイルとして、信越化学工業株式会社製の商品名「ＫＦ９６−１０００」
・１，３ＢＧ（ダイセル化学工業株式会社製）
・でんぷん；試薬一級（昭和化学社製）
・非イオン界面活性剤として、商品名「ノニポール１３０」（三洋化成工業株式会社製）
・ヘキサン；一級試薬（純正化学株式会社製）
【００４２】
【表４】
2005171041.tif 000006
【００４３】
【表５】
2005171041.tif 000007
【００４４】
【表６】
2005171041.tif 000008
【００４５】
表４〜表６より明らかなように、常温において液状の紫外線吸収剤を含有する実施例１８〜３２の本発明の艶出し剤組成物は、皮膜の表面状態が良好であり、紫外線カット率が６０％以上であって十分な紫外線カット効果を有し、かつ、優れた光沢度を有するものであることが分かった。また、実施例１８〜２３、３１、３２の艶出し剤組成物は使用温度で液状の紫外線吸収剤１００質量％からなるものであり、表面状態、紫外線カット効果、光沢度の評価の全てにおいて優れたものであることが分かった。
一方、紫外線吸収剤を含有しない比較例９は紫外線カット効果に劣っており、常温で液状でない紫外線吸収剤を含有する比較例１０〜１１は、皮膜の表面状態が劣っており、光沢度も低いものであることが分かった。
【００４６】
（比較例１２）
ジメチルシリコーンオイル、アミゾールＣＤ、エマゾールＬ−１０、ジスライザーＥ、及び、ケロシンを室温で混合した。その後、ホモミキサーで攪拌しながら水を徐々に加えて乳化し、１０％ポバールＰＡ−１５水溶液、及び、エチレングリコールを加えて、水性艶出し剤組成物を得た。
【００４７】
配合：
ジメチルシリコーンオイル（３５０ｃｓ）               １２．０wt％
アミゾールＣＤ注１                                      ２．５wt％
エマゾールＬ−１０注２                                  １．０wt％
ジスライザーＥ注３                                      ０．５wt％
ケロシン                                               ５．０wt％
水                                                   ５４．０wt％
１０％ポバールＰＡ−１５注４水溶液                    ２０．０wt％
エチレングリコール                                     ５．０wt％
注１）  川研ファインケミカル製、アルキロールアミド型非イオン活性剤
注２）  花王製、スパン系非イオン活性剤
注３）  三協化成製の紫外線吸収剤、２−ヒドロキシ−４−オクトキシベンゾフェノン
注４）  信越化学製、ポリビニルアルコール、ケン化度＝８８、粘度＝１７ｃｐｓ（４％水溶液）
【００４８】
得られた艶出し剤組成物について、実施例１と同様にして紫外線カット効果を測定したところ、３０％であった。
【００４９】
（比較例１３）
ジメチルシリコーンオイル、ＫＦ−４１２、ノニポール６０、エマゾールＬ−１０、ユビナールＮ−５３９、及び、チヌビン３２８を、室温で混合した後、ホモミキサーで攪拌しながら、水を徐々に加えて乳化した。その後、ポバールＭＡ−０５水溶液及びエチレングリコールを加えて艶出し剤組成物を得た。
【００５０】
配合：
ジメチルシリコーンオイル（５００ｃｓ）               ８．０wt％
ＫＦ−４１２注５                                      ２．０wt％
ノニポール６０注６                                    ３．０wt％
エマゾールＬ−１０                                   １．０wt％
ユビナールＮ−５３９注７                              ０．５wt％
チヌビン３２８注８                                    ０．３wt％
水                                                 ７０．２wt％
１５％ポバールＭＡ−０５注９                        １０．０wt％
エチレングリコール                                   ５．０wt％
注５）  信越化学製、オレフィン変性シリコーンオイル
注６）  三洋化成製、非イオン活性剤
注７）  ＢＡＳＦ製の紫外線吸収剤、ジフェニルシアノアクリレート系
注８）  チバガイギー社製の紫外線吸収剤、ベンゾトリアゾール系
注９）  信越化学製、ポリビニルアルコール、ケン化度＝９５、粘度＝５ｃｐｓ（４％水溶液）
【００５１】
得られた艶出し剤組成物について、実施例１と同様にして紫外線カット率を測定したところ、４０％であった。
【００５２】
比較例１２及び比較例１３のように、艶出し成分に溶解しない紫外線吸収剤を使用したものでは、紫外線カット率が４５％未満であり、十分な紫外線カット率を実現することはできなかった。